(57)【要約】【課題】ポリプロピレン系樹脂組成物に含有させ、前記組成物を射出成形体にした場合に、フローマークの発生が起こりにくく、ウエルド外観にも優れ、成形体の表面にヒケ（面歪み）が生じにくく射出充填性に優れ、さらに、ブツの発生を抑えることができるプロピレン系重合体、それを含むポリプロピレン系樹脂組成物、および射出成形体を提供する。【解決手段】  １３５℃のテトラリン中で測定される極限粘度［η］Aが５ｄｌ／ｇ以上でありエチレン含有量が８〜２０重量％未満であるプロピレン−エチレンランダム共重合体成分（Ａ）５１〜７５重量％と、１３５℃のテトラリン中で測定される極限粘度［η］Bが１．２ｄｌ／ｇ以下であるプロピレンを主体とする単量体を重合して得られるプロピレン系重合体成分（Ｂ）２５〜４９重量％とからなるプロピレン系重合体、それを含むポリプロピレン系樹脂組成物、および射出成形体。【選択図】      なし【特許請求の範囲】
【請求項１】
１３５℃のテトラリン中で測定される極限粘度［η］Aが５ｄｌ／ｇ以上であり、エチレン含有量が８〜２０重量％未満であるプロピレン−エチレンランダム共重合体成分（Ａ）５１〜７５重量％と、１３５℃のテトラリン中で測定される極限粘度［η］Bが１．２ｄｌ／ｇ以下であるプロピレンを主体とする単量体を重合して得られるプロピレン系重合体成分（Ｂ）２５〜４９重量％とからなるプロピレン系重合体。（但し、成分（Ａ）と成分（Ｂ）とからなるプロピレン系重合体の全量を１００重量％とする。）
【請求項２】
プロピレン−エチレンランダム共重合体成分（Ａ）の１３５℃のテトラリン中で測定される極限粘度［η］Aが６．５〜１５ｄｌ／ｇであり、エチレン含有量が１０〜１５重量％である請求項１記載のプロピレン系重合体。
【請求項３】
メルトフローレート（ＭＦＲ）が０．０１〜２ｇ／１０分である請求項１または２記載のプロピレン系重合体。
【請求項４】
請求項１〜３にいずれかに記載のプロピレン系重合体の製造方法であって、マグネシウム、チタン、ハロゲンおよび電子供与体を必須成分として含有する固体触媒成分と、有機アルミニウム化合物と、電子供与体成分とから形成される触媒系の存在下に、少なくとも２槽からなり直列に配置された重合槽を用いて、一つの重合槽でプロピレンとエチレンを共重合して、プロピレン−エチレンランダム共重合体成分（Ａ）を得た後、得られた前記ランダム共重合体成分（Ａ）を次の重合槽に移し、その重合槽で、プロピレンを主体とする単量体を重合してプロピレン重合体成分（Ｂ）を得るプロピレン系重合体の連続的な製造方法。
【請求項５】
下記のプロピレン系重合体０．５〜１０重量％と、下記のポリプロピレン系樹脂（Ｃ）９０〜９９．５重量％とを含むポリプロピレン系樹脂組成物。（但し、ポリプロピレン系樹脂組成物の全量を１００重量％とする。）
〔プロピレン系重合体〕
１３５℃のテトラリン中で測定される極限粘度［η］Aが５ｄｌ／ｇ以上でありエチレン含有量が８〜２０重量％未満であるプロピレン−エチレンランダム共重合体成分（Ａ）５１〜７５重量％と、１３５℃のテトラリン中で測定される極限粘度［η］Bが１．２ｄｌ／ｇ以下であるプロピレンを主体とする単量体を重合して得られるプロピレン系重合体成分（Ｂ）２５〜４９重量％とからなるプロピレン系重合体。（但し、成分（Ａ）と成分（Ｂ）とからなるプロピレン系重合体の全量を１００重量％とする。）
〔ポリプロピレン系樹脂（Ｃ）〕
結晶性エチレン−プロピレンブロック共重合体、または、結晶性エチレン−プロピレンブロック共重合体とプロピレン重合体の混合物。
【請求項６】
ポリプロピレン系樹脂（Ｃ）が、１３５℃のテトラリン中で測定される極限粘度［η］Pが１．５ｄｌ／ｇ以下であるプロピレン重合体成分と１３５℃のテトラリン中で測定される極限粘度［η］EPが７ｄｌ／ｇ以下でありエチレン含有量が２０〜７０重量％であるエチレン−プロピレンランダム共重合体成分からなる結晶性エチレン−プロピレンブロック共重合体、または、前記結晶性エチレン−プロピレンブロック共重合体とプロピレン単独重合体の混合物である請求項５に記載のポリプロピレン系樹脂組成物。
【請求項７】
請求項５または６に記載のポリプロピレン系樹脂組成物からなる射出成形体。
【発明の詳細な説明】
【技術分野】
【０００１】
本発明は、プロピレン系重合体、その重合体を含むポリプロピレン系樹脂組成物、および、その組成物からなる射出成形体に関するものである。さらに詳細には、ポリプロピレン系樹脂組成物に含有させ、前記組成物を射出成形体にした場合に、フローマークの発生が起こりにくく、即ち、ダイスウェルが高く、ウエルド外観にも優れ、成形体の表面にヒケ（面歪み）が生じにくく射出充填性に優れ、さらに、ブツの発生を抑えることができるプロピレン系重合体、その重合体を含むポリプロピレン系樹脂組成物、および、その組成物からなる射出成形体に関するものである。
【背景技術】
【０００２】
ポリプロピレン系樹脂組成物は、剛性や耐衝撃性等に優れる材料であるため、自動車内外装材や電気部品箱体等の成形体を始めとして、広範な用途に利用されている。
例えば、特開２００２−１９４０２３号公報には、プロピレン・エチレンブロック共重合体に少量配合することによりポリプロピレン系樹脂組成物の成形外観特性、成形性をバランスよくコントロール出来るランダム系プロピレン重合体として、ダイスウエル比が１．５〜２．５、ゲルパーミエーション・クロマトグラフィー（ＧＰＣ）で測定される重量平均分子量Ｍｗと数平均分子量Ｍｎとの比（Ｑ値：Ｍｗ／Ｍｎ）が７〜１３であるランダム系プロピレン重合体であって、具体的には、１段目でＭＦＲが１５０ｇ／１０分のプロピレン単独重合体を全重量の７０重量％を製造し、次いで、１段目の重合体の存在下、プロピレンとエチレンとの混合ガス（エチレン含有量６重量％）を供給し、全重量の３０重量％を製造する２段重合法で得られたランダム系プロピレン重合体が記載されており、そして、そのランダム系プロピレン重合体を含有するポリピロピレン系樹脂組成物、および、その樹脂組成物からなる射出成形体が記載されている。
【０００３】
しかし、射出成形体に用いられるポリピロピレン系樹脂組成物には、フローマークの発生を抑えること、即ち、ダイスウェルを高すること、ウエルド外観の改良、成形体の表面にヒケ（面歪み）が発生することを抑え射出充填性を改良すること、さらに、ブツの発生を抑えることについて、さらなる改良が望まれていた。そして、これらを改良するために、射出成形体に用いられるポリピロピレン系樹脂組成物に用いることができるプロピレン系重合体が求められていた。
【０００４】
【特許文献１】特開２００２−１９４０２３号公報
【発明の開示】
【発明が解決しようとする課題】
【０００５】
本発明の目的は、ポリプロピレン系樹脂組成物に含有させ、前記組成物を射出成形体にした場合に、フローマークの発生が起こりにくく、即ち、ダイスウェルが高く、ウエルド外観にも優れ、成形体の表面にヒケ（面歪み）が生じにくく射出充填性に優れ、さらに、ブツの発生を抑えることができるプロピレン系重合体、その重合体を含むポリプロピレン系樹脂組成物、および、その組成物からなる射出成形体を提供することにある。
【課題を解決するための手段】
【０００６】
本発明者らは、かかる実状に鑑み、鋭意検討した結果、本発明が上記の課題を解決できることを見出し、本発明を完成させるに至った。
すなわち、本発明は、
１３５℃のテトラリン中で測定される極限粘度［η］Aが５ｄｌ／ｇ以上でありエチレン含有量が８〜２０重量％未満であるプロピレン−エチレンランダム共重合体成分（Ａ）５１〜７５重量％と、１３５℃のテトラリン中で測定される極限粘度［η］Bが１．２ｄｌ／ｇ以下であるプロピレンを主体とする単量体を重合して得られるプロピレン系重合体成分（Ｂ）２５〜４９重量％とからなるプロピレン系重合体に係るものである。（但し、成分（Ａ）と成分（Ｂ）とからなるプロピレン系重合体の全量を１００重量％とする。）
【０００７】
また、本発明は、
下記のプロピレン系重合体０．５〜１０重量％と、下記のポリプロピレン系樹脂（Ｃ）９０〜９９．５重量％とを含むポリプロピレン系樹脂組成物、および、その樹脂組成物からなる射出成形体に係るものである。（但し、ポリプロピレン系樹脂組成物の全量を１００重量％とする。）
〔プロピレン系重合体〕
１３５℃のテトラリン中で測定される極限粘度［η］Aが５ｄｌ／ｇ以上でありエチレン含有量が８〜２０重量％未満であるプロピレン−エチレンランダム共重合体成分（Ａ）５１〜７５重量％と、１３５℃のテトラリン中で測定される極限粘度［η］Bが１．２ｄｌ／ｇ以下であるプロピレンを主体とする単量体を重合して得られるプロピレン系重合体成分（Ｂ）２５〜４９重量％とからなるプロピレン系重合体。（但し、成分（Ａ）と成分（Ｂ）とからなるプロピレン系重合体の全量を１００重量％とする。）
〔ポリプロピレン系樹脂（Ｃ）〕
結晶性エチレン−プロピレンブロック共重合体、または、結晶性エチレン−プロピレンブロック共重合体とプロピレン重合体の混合物。
【発明の効果】
【０００８】
本発明によれば、ポリプロピレン系樹脂組成物に含有させ、前記組成物を射出成形体にした場合に、フローマークの発生が起こりにくく、即ち、ダイスウェルが高く、ウエルド外観にも優れ、成形体の表面にヒケ（面歪み）が生じにくく射出充填性に優れ、さらに、ブツの発生を抑えることができるプロピレン系重合体、その重合体を含むポリプロピレン系樹脂組成物、および、その組成物からなる射出成形体を得ることができる。
【発明を実施するための最良の形態】
【０００９】
本発明のプロピレン系重合体は、プロピレン−エチレンランダム共重合体成分（Ａ）と、プロピレンを主体とする単量体を重合して得られるプロピレン系重合体成分（Ｂ）とからなるものである。
【００１０】
本発明のプロピレン系重合体に含まれるプロピレン−エチレンランダム共重合体成分（Ａ）は、プロピレンとエチレンを共重合して得られるプロピレン−エチレンランダム共重合体である。
【００１１】
成分（Ａ）のエチレン含有量は、８〜２０重量％であり、好ましくは１０〜１５重量％である。エチレン含有量が８重量％未満の場合、フローマークが目立つことを防止する効果が不十分であったり、成形品の表面に発生するヒケ（面歪み）を防止する効果が不十分なことがあり、２０重量％を超えた場合、本発明のプロピレン系重合体を用いて成形体を製造した場合に、成形体において、成分（Ａ）の分散が不十分であるために、ブツが多く発生したりすることがある。
【００１２】
成分（Ａ）の１３５℃のテトラリン中で測定される極限粘度［η］Aは５ｄｌ／ｇ以上であり、好ましくは６ｄｌ／ｇ以上であり、成分（Ａ）の分散性とウエルド外観の観点から、さらに好ましくは６〜１５ｄｌ／ｇである。極限粘度［η］Aが５ｄｌ／ｇ未満の場合、高いダイスウェルが得られず、フローマークの発生を防止する効果が不充分なことがある。
【００１３】
本発明のプロピレン系重合体に含まれるプロピレン系重合体成分（Ｂ）は、プロピレンを主体とする単量体を重合して得られるプロピレン系重合体であり、具体的には、（１）プロピレンを単独重合して得られるプロピレン単独重合体、（２）プロピレンとエチレンを共重合して得られるプロピレン−エチレンランダム共重合体、（３）プロピレンと炭素原子数４〜１２のα−オレフィンを共重合して得られるプロピレン−α−オレフィンランダム共重合体、（４）プロピレン−エチレンブロック共重合体等が挙げられる。
【００１４】
プロピレン−エチレンランダム共重合体（２）の場合、エチレン含有量は、通常、０．５〜１０重量％であり、好ましくは０．５〜７量％である。
プロピレン−α−オレフィンランダム共重合体（３）で用いられる炭素原子数４〜１２のα−オレフィンとしては、ブテン−１、ペンテン−１、ヘキセン−１、４−メチルペンテン−１、オクテン−１、デセン−１等が挙げられ、α−オレフィンの含有量は、通常、１〜２０重量％であり、好ましくは２〜１５重量％である。
【００１５】
成分（Ｂ）の１３５℃のテトラリン中で測定される極限粘度［η］Bは１．２ｄｌ／ｇ以下であり、好ましくは０．６〜１．２ｄｌ／ｇであり、より好ましくは０．８〜１．１ｄｌ／ｇである。
【００１６】
成分（Ｂ）の極限粘度［η］Bが１．２ｄｌ／ｇを超えた場合、本発明のプロピレン系重合体、または、本発明のプロピレン系重合体を含むポリプロピレン系樹脂組成物のメルトフローレート（ＭＦＲ）が低下し、流動性が低下することがある。
【００１７】
本発明のプロピレン系重合体に含まれるプロピレン−エチレンランダム共重合体成分（Ａ）の含量は５１〜７５重量％であり、好ましくは５１〜７０重量％である。（すなわち、プロピレン系重合体成分（Ｂ）の含量は２５〜４９重量％であり、好ましくは４９〜３０重量％である。）但し、プロピレン−エチレンランダム共重合体成分（Ａ）とプロピレン系重合体成分（Ｂ）からなるプロピレン系重合体の全量を１００重量％とする。
【００１８】
成分（Ａ）の含量が５１重量％未満の場合、成分（Ａ）の分散が不十分であるために、ブツが多く発生したりすることがあったり、高いダイスウェルが得られず、フローマークの発生を防止する効果が不充分なことがある。
成分（Ａ）の含量が７５重量％を超えた場合、本発明のプロピレン系重合体、または、本発明のプロピレン系重合体を含むポリプロピレン樹脂組成物のメルトフローレート（ＭＦＲ）が低下し、流動性が低下することがある。
【００１９】
本発明のプロピレン系重合体のメルトフローレート（ＭＦＲ）は、通常、３ｇ／１０分以下であり、分散性の観点から、好ましくは０．０１〜２ｇ／１０分である。
【００２０】
本発明のプロピレン系重合体の製造方法は、公知の重合触媒を用いて、公知の重合方法によって、プロピレン系重合体を製造する方法が挙げられる。
本発明のプロピレン系重合体の製造に用いられる公知の重合触媒として、好ましくは（ａ）マグネシウム、チタン、ハロゲンおよび電子供与体を必須成分として含有する固体触媒成分、（ｂ）有機アルミニウム化合物、および（ｃ）電子供与体成分から形成される触媒が挙げられる。この触媒の製造方法としては、例えば、特開平１−３１９５０８号公報、特開平７−２１６０１７号公報や特開平１０−２１２３１９号公報に記載されている製造方法等が挙げられる。
【００２１】
本発明のプロピレン系重合体の製造に用いられる公知の重合方法としては、例えば、バルク重合、溶液重合、スラリー重、気相重合等が挙げられる。これらの重合方法は、バッチ式、連続式のいずれでも良く、また、これらの重合方法を任意に組合せても良い。
より具体的な製造方法としては、前述の固体触媒成分（ａ）、有機アルミニウム化合物（ｂ）および電子供与体成分（ｃ）からなる触媒の存在下に少なくとも２槽からなり直列に配置された重合槽を用いて、１つの重合槽で成分（Ａ）を得た後、得られた成分（Ａ）を次の重合槽に移し、その重合槽でプロピレンを主体とする単量体を重合して成分（Ｂ）を得る連続的な重合法等が挙げられる。工業的かつ経済的な観点から、好ましくは連続式の気相重合法である。
【００２２】
上記の重合方法における固体触媒成分（ａ）、有機アルミニウム化合物（ｂ）および電子供与体成分（ｃ）の使用量や、各触媒成分を重合槽へ供給する方法は、公知の触媒の使用方法によって、適宜、決めることができる。
【００２３】
重合温度は、通常、−３０〜３００℃であり、好ましくは２０〜１８０℃である。重合圧力は、通常、常圧〜１０ＭＰａであり、好ましくは０．２〜５ＭＰａである。分子量調整剤として、例えば、水素を用いても良い。
【００２４】
本発明のプロピレン系重合体の製造において、重合（本重合）を実施する前に、公知の方法によって、予備重合を行っても良い。公知の予備重合の方法としては、例えば、固体触媒成分（ａ）および有機アルミニウム化合物（ｂ）の存在下、少量のプロピレンを供給して、溶媒を用いてスラリー状態で実施する方法等が挙げられる。
【００２５】
本発明のポリプロピレン系樹脂組成物は、前述の本発明のプロピレン系重合体と、下記のポロプロピレン系樹脂（Ｃ）とを含むものである。
〔ポロプロピレン系樹脂（Ｃ）〕
結晶性エチレン−プロピレンブロック共重合体（ｉ）、または、結晶性エチレン−プロピレンブロック共重合体（ｉ）とプロピレン重合体（ｉｉ）の混合物。
【００２６】
本発明のポリプロピレン系樹脂組成物で用いられる前述の本発明のプロピレン系重合体の含有量は、０．５〜１０重量％であり、ポロプロピレン系樹脂（Ｃ）の含有量は９０〜９９．５重量％である。但し、本発明のポリプロピレン系樹脂組成物の全量を１００重量％とする。本発明のプロピレン系重合体の含有量が０．５重量％未満の場合、高いダイスウェルが得られず、フローマークの発生を防止する効果が不充分なことがあり、１０重量％を超えた場合、メルトフローレート（ＭＦＲ）が低下し、流動性が低下することがある。
【００２７】
ポリプロピレン系樹脂（Ｃ）が、結晶性エチレン−プロピレンブロック共重合体（ｉ）である場合、結晶性エチレン−プロピレンブロック共重合体（ｉ）とは、プロピレン重合体部分（これを共重合体（ｉ）の第１セグメントという。）とエチレン−プロピレンランダム共重合体部分（これを共重合体（ｉ）の第２セグメントという。）とからなるエチレン−プロピレンブロック共重合体である。
【００２８】
ポリプロピレン系樹脂（Ｃ）が、結晶性エチレン−プロピレンブロック共重合体（ｉ）とプロピレン重合体（ｉｉ）との混合物である場合、プロピレン重合体（ｉｉ）とは、プロピレンを単独重合して得られるプロピレン単独重合体、プロピレンとエチレンを共重合して得られるプロピレン−エチレンランダム共重合体、または、プロピレンと炭素原子数４〜１２のα−オレフィンを共重合して得られるプロピレン−α−オレフィンランダム共重合体である。
【００２９】
ポリプロピレン系樹脂（Ｃ）に用いられる結晶性エチレン−プロピレンブロック共重合体（ｉ）とプロピレン重合体（ｉｉ）としては、それぞれ、必要に応じて、２種類以上のプロピレン−エチレンブロック共重合体、２種類以上のプロピレン重合体を用いてもよい。
【００３０】
ポリプロピレン系樹脂（Ｃ）に用いられる結晶性エチレン−プロピレンブロック共重合体（ｉ）の第１セグメントの極限粘度［η］Pは、ポリプロピレン系樹脂組成物のメルトフローレート（ＭＦＲ）や流動性の観点から、１．５ｄｌ／ｇ以下が好ましく、さらに好ましくは０．７〜１．５ｄｌ／ｇである。
【００３１】
ポリプロピレン系樹脂（Ｃ）に用いられる結晶性エチレン−プロピレンブロック共重合体（ｉ）の第１セグメントの13Ｃ−ＮＭＲを用いて測定され、計算されるアイソタクチックペンタッド分率は、剛性や耐熱性等の観点から、通常、０．９５以上であり、好ましくは０．９７以上である。
【００３２】
ポリプロピレン系樹脂（Ｃ）に用いられる結晶性エチレン−プロピレンブロック共重合体（ｉ）の第２セグメントの極限粘度［η］EPは、成形品にブツが多発することを防止するという観点から、７ｄｌ／ｇ以下が好ましい。より好ましくは６ｄｌ／ｇ以下であり、さらに好ましくは１．５〜４ｄｌ／ｇである。
【００３３】
ポリプロピレン系樹脂（Ｃ）に用いられる結晶性エチレン−プロピレンブロック共重合体（ｉ）の第２セグメントに含有されるエチレン単位の含量［（Ｃ２’）EP］は、耐衝撃性の観点から、２０〜７０重量％が好ましい。より好ましくは２５〜６５重量％である。残りはプロピレン単位である。
【００３４】
ポリプロピレン系樹脂（Ｃ）に用いられる結晶性エチレン−プロピレンブロック共重合体（ｉ）の第１セグメントと第２セグメントの割合は、成形品の耐衝撃性、剛性、耐熱性等の観点から、好ましくは、エチレン−プロピレンランダム共重合体部分である第２セグメントの割合が５〜５０重量％（即ち、プロピレン重合体成分である第１セグメントの割合が９５〜５０重量％）であり、さらに好ましくは、第２セグメントの割合が５〜４０重量％（即ち、プロピレン重合体成分（Ｂ）の割合が９５〜６０重量％）である。但し、結晶性エチレン−プロピレンブロック共重合体（ｉ）の全量を１００重量％とする。
【００３５】
ポリプロピレン系樹脂（Ｃ）に用いられるプロピレン重合体（ｉｉ）の極限粘度［η］Pは、ポリプロピレン系樹脂組成物のメルトフローレート（ＭＦＲ）や流動性の観点から、２．０ｄｌ／ｇ以下が好ましく、さらに好ましくは０．７〜１．５ｄｌ／ｇである。
【００３６】
ポリプロピレン系樹脂（Ｃ）に用いられるプロピレン重合体（ｉｉ）として、好ましくは、剛性、耐熱性等の観点から、プロピレンを単独重合して得られるプロピレン単独重合体であり、さらに好ましくは13Ｃ−ＮＭＲを用いて測定され、計算されるアイソタクチックペンタッド分率が０．９５以上であるプロピレン単独重合体である。
【００３７】
ポリプロピレン系樹脂（Ｃ）に用いられる結晶性エチレン−プロピレンブロック共重合体（ｉ）とプロピレン重合体（ｉｉ）の製造方法は、前述の本発明のプロピレン系重合体の製造方法と同様な、公知の重合触媒を用いて、公知の重合方法によって製造する方法が挙げられる。
【００３８】
また、ポリプロピレン系樹脂（Ｃ）には、必要に応じて、結晶性エチレン−プロピレンブロック共重合体（ｉ）とプロピレン重合体（ｉｉ）以外の樹脂、例えば、エチレン−プロピレン共重合体ゴム等を加えても良い。
【００３９】
本発明のポリプロピレン系樹脂組成物として、好ましくは、剛性や耐衝撃性などの機械物性の観点から、前記の本発明のプロピレン系重合体と、前記のポリプロピレン系樹脂（Ｃ）と、さらに、プロピレン単独重合体（Ｄ）と、エラストマー（Ｅ）と、無機充填剤（Ｆ）とを含むポリプロピレン系樹脂組成物である。
【００４０】
前記の好ましいポリプロピレン系樹脂組成物に含まれる前記の本発明のプロピレン系重合体の含有量は０．５〜１０重量％であり、前記のポリプロピレン系樹脂（Ｃ）の含有量は５〜９９．２重量％であり、プロピレン単独重合体（Ｄ）の含有量は０．１〜２０重量％であり、エラストマー（Ｅ）の含有量は０．１〜３５重量％であり、無機充填剤（Ｆ）の含有量は０．１〜３０重量％である。但し、ポリプロピレン系樹脂組成物の全量を１００重量％とする。
【００４１】
それぞれの含有量として好ましくは、前記の本発明のプロピレン系重合体の含有量として好ましくは０．５〜７．０重量％であり、前記のポリプロピレン系樹脂（Ｃ）の含有量として好ましくは３０〜９０重量％であり、プロピレン単独重合体（Ｄ）の含有量として好ましくは５〜２０重量％であり、エラストマー（Ｅ）の含有量として好ましくは５〜３０重量％であり、無機充填剤（Ｆ）の含有量として好ましくは５〜２５重量％である。
【００４２】
前記の好ましいポリプロピレン樹脂組成物で用いられるプロピレン単独重合体（Ｄ）の極限粘度［η］Dとして、好ましくは２ｄｌ／ｇ以下である。
【００４３】
前記の好ましいポリプロピレン樹脂組成物で用いられるエラストマー（Ｅ）として、好ましくは、ゴム成分を含有するエラストマーであり、例えば、（１）ビニル芳香族化合物含有ゴム、（２）エチレン−プロピレンランダム共重合体ゴム、（３）エチレン−α−オレフィンランダム共重合体ゴム、または、これらの混合物からなるエラストマー等が挙げられる。
【００４４】
エラストマー（Ｅ）に用いられるビニル芳香族化合物含有ゴム（１）としては、例えば、（Ａ）ビニル芳香族化合物重合体ブロックとオレフィン系重合体ブロックからなるブロック共重合体、または、これらを水添したブロック共重合体、
（Ｂ）ビニル芳香族化合物重合体ブロックと共役ジエン系重合体ブロックからなるブロック共重合体、または、これらを水添したブロック共重合体等が挙げられる。また、エチレン−プロピレン−非共役ジエン系ゴム（ＥＰＤＭ）にスチレン等のビニル芳香族化合物を反応させたゴムも挙げられる。そして、ビニル芳香族化合物含有ゴム（１）としては、前記の重合体やゴムを単独で用いても良く、少なくとも２種を併用しても良い。
【００４５】
（Ａ）ビニル芳香族化合物重合体ブロックとオレフィン系重合体ブロックからなるブロック共重合体、または、これらを水添したブロック共重合体としては、例えば、スチレン−エチレン−ブテン−スチレン系ゴム（ＳＥＢＳ）、スチレン−エチレン−プロピレン−スチレン系ゴム（ＳＥＰＳ）等のブロック共重合体、または、これらを水添したブロック共重合体等が挙げられる。
【００４６】
（Ｂ）ビニル芳香族化合物重合体ブロックと共役ジエン系重合体ブロックからなるブロック共重合体、または、これらを水添したブロック共重合体としては、例えば、スチレン−ブタジエン系ゴム（ＳＢＲ）、スチレン−ブタジエン−スチレン系ゴム（ＳＢＳ）、スチレン−イソプレン−スチレン系ゴム（ＳＩＳ）等のブロック共重合体、または、これらを水添したブロック共重合体等が挙げられる。（Ｂ）ビニル芳香族化合物重合体ブロックと共役ジエン系重合体ブロックからなるブロック共重合体を水添したブロック共重合体において、共役ジエンに由来する構造に含まれる二重結合の水素添加率として、好ましくは８０％以上であり、より好ましくは８５％以上である。
【００４７】
ビニル芳香族化合物含有ゴム（１）のＧＰＣ（ゲルパーミュエーションクロマトグラフィー）法によって求められる分子量分布（Ｑ値）として、好ましくは２．５以下であり、より好ましくは２．３以下である。
【００４８】
ビニル芳香族化合物含有ゴム（１）に含有されるビニル芳香族化合物の含有量として、好ましくは１０〜２０重量％であり、より好ましくは１２〜１９重量％である。
【００４９】
ビニル芳香族化合物含有ゴム（１）のメルトフローレート（ＭＦＲ、ＪＩＳ−Ｋ−６７５８、２３０℃）として、好ましくは１〜１５ｇ／１０分であり、より好ましくは２〜１３ｇ／１０分である。
【００５０】
ビニル芳香族化合物含有ゴム（１）の製造方法としては、例えば、オレフィン系共重合体ゴムまたは共役ジエンゴムにビニル芳香族化合物を、重合や反応等によって結合させる方法等が挙げられる。
【００５１】
エラストマー（Ｅ）に用いられるエチレン−プロピレンランダム共重合体ゴム（２）のＧＰＣ（ゲルパーミュエーションクロマトグラフィー）法によって求められる分子量分布（Ｑ値）として、好ましくは２．７以下であり、より好ましくは２．５以下である。
【００５２】
エチレン−プロピレンランダム共重合体ゴム（２）のプロピレン含有量として、好ましくは２０〜３０重量％であり、より好ましくは２２〜２８重量％である。
【００５３】
エチレン−プロピレンランダム共重合体ゴム（２）のメルトフローレート（ＭＦＲ、ＪＩＳ−Ｋ−６７５８、１９０℃）として、好ましくは１〜１５ｇ／１０分であり、より好ましくは２〜１３ｇ／１０分である。
【００５４】
エラストマー（Ｅ）に用いられるエチレン−α−オレフィンランダム共重合体ゴム（３）のα−オレフィンとしては炭素原子数４〜１２のα−オレフィンであり、例えば、ブテン−１、ペンテン−１、ヘキセン−１、ヘプテン−１、オクテン−１、デセン等が挙げられ、好ましくは、ブテン−１、ヘキセン−１、オクテン−１である。
【００５５】
エチレン−α−オレフィンランダム共重合体ゴム（３）としては、例えば、エチレン−ブテン−１ランダム共重合体ゴム、エチレン−ヘキセン−１ランダム共重合体ゴム、エチレン−オクテン−１ランダム共重合体ゴム等が挙げられ、好ましくは、エチレン−オクテン−１ランダム共重合体ゴムまたはエチレン−ブテン−１ランダム共重合体ゴムである。また、エチレン−α−オレフィンランダム共重合体ゴム（３）を、単独で用いても良く、少なくとも２種類を併用しても良い。
【００５６】
エラストマー（Ｅ）に用いられるエチレン−オクテン−１ランダム共重合体ゴムのＧＰＣ（ゲルパーミュエーションクロマトグラフィー）法によって求められる分子量分布（Ｑ値）として、好ましくは２．５以下であり、より好ましくは２．３以下である。
【００５７】
上記のエチレン−オクテン−１ランダム共重合体ゴムのオクテン−１含有量として、好ましくは１５〜４５重量％であり、より好ましくは１８〜４２重量％である。
【００５８】
上記のエチレン−オクテン−１ランダム共重合体ゴムのメルトフローレート（ＭＦＲ、ＪＩＳ−Ｋ−６７５８、１９０℃）として、好ましくは１〜１５ｇ／１０分であり、より好ましくは２〜１３ｇ／１０分である。
【００５９】
エラストマー（Ｅ）に用いられるエチレン−ブテン−１ランダム共重合体ゴムのＧＰＣ法によって求められる分子量分布（Ｑ値）として、好ましくは２．７以下であり、より好ましくは２．５以下である。
【００６０】
上記のエチレン−ブテン−１ランダム共重合体ゴムのブテン−１含有量として、好ましくは１５〜３５重量％であり、より好ましくは１７〜３３重量％である。
【００６１】
上記のエチレン−ブテン−１ランダム共重合体ゴムのメルトフローレート（ＭＦＲ、ＪＩＳ−Ｋ−６７５８、１９０℃）として、好ましくは１〜１５ｇ／１０分であり、より好ましくは２〜１３ｇ／１０分である。
【００６２】
上記のエチレン−プロピレンランダム共重合体ゴム（２）およびエチレン−α−オレフィンランダム共重合体ゴム（３）の製造方法としては、公知の触媒を用いて、公知の重合方法によって、エチレンとプロピレン、または、エチレンと各種のα−オレフィンを共重合させる製造方法が挙げられる。
【００６３】
公知の触媒としては、例えば、バナジウム化合物と有機アルミニウム化合物からなる触媒系、チーグラーナッタ触媒系、またはメタロセン触媒系等が挙げられる。
公知の重合方法としては、例えば、溶液重合法、スラリー重合法、高圧イオン重合法、または気相重合法等が挙げられる。
【００６４】
本発明で用いられる無機充填剤（Ｆ）とは、通常、剛性を向上させるために用いられるものであり、例えば、炭酸カルシウム、硫酸バリウム、マイカ、結晶性ケイ酸カルシウム、タルク、硫酸マグネシウム繊維等が挙げられ、好ましくはタルクまたは硫酸マグネシウム繊維である。これらの無機充填剤は、単独で用いても良く、少なくとも２種を併用しても良い。
【００６５】
無機充填剤（Ｆ）に用いられるタルクとして、好ましくは含水ケイ酸マグネシウムを粉砕したものである。含水ケイ酸マグネシウムの分子の結晶構造はパイロフィライト型三層構造であり、タルクはこの構造が積み重なったものである。タルクとして、より好ましくは、含水ケイ酸マグネシウムの分子の結晶を単位層程度にまで微粉砕した平板状のものである。
【００６６】
上記のタルクの平均粒子径として、好ましくは３μｍ以下である。ここでタルクの平均粒子径とは遠心沈降式粒度分布測定装置を用いて水、アルコール等の分散媒中に懸濁させて測定した篩下法の積分分布曲線から求めた５０％相当粒子径Ｄ50のことを意味する。
【００６７】
上記のタルクは無処理のまま使用しても良く、または、ポリプロピレン系樹脂（Ｃ）との界面接着性および分散性を向上させるために、公知の各種シランカップリング剤、チタンカップリング剤、高級脂肪酸、高級脂肪酸エステル、高級脂肪酸アミド、高級脂肪酸塩類、または、その他の界面活性剤で表面を処理して使用しても良い。
【００６８】
無機充填剤（Ｆ）に用いられる硫酸マグネシウム繊維は、硫酸マグネシウム繊維の平均繊維長として、好ましくは５〜５０μｍであり、さらに好ましくは１０〜３０μｍである。また、硫酸マグネシウム繊維の平均繊維径として、好ましくは０．３〜２μｍであり、さらに好ましくは０．５〜１μｍである。
【００６９】
本発明のポリプロピレン系樹脂組成物のメルトフローレート（ＭＦＲ）は、成形性、フローマーク発生の抑制、または耐衝撃性の観点から、好ましくは５〜１５０ｇ／１０分であり、より好ましくは１０〜１２０ｇ／１０分である。
【００７０】
本発明のポリプロピレン系樹脂組成物のダイスウェルは、成形体表面に発生するフローマーク抑制の観点から、好ましくは１．５以上である。
【００７１】
本発明のポリプロピレン系樹脂組成物の製造方法としては、本発明のプロピレン系重合体とポリプロピレン系樹脂（Ｃ）とを混合する方法が挙げられ、その混合方法としては、例えば、一軸押出機、二軸押出機、バンバリーミキサー、熱ロール等の混練機を用いて混合する方法等が挙げられる。より具体的には、以下に示す（１）〜（３）の方法等が挙げられる。
（１）本発明のプロピレン系重合体とポリプロピレン系樹脂（Ｃ）のそれぞれの重合パウダーを上記混練機を用いて混練する方法。
（２）本発明のプロピレン系重合体とポリプロピレン系樹脂（Ｃ）のそれぞれの重合パウダーを、それぞれ個別に一軸または二軸押出機を用いて混練して、それぞれのペレットを製造し、その後、プロピレン系重合体のペレットとポリプロピレン系樹脂（Ｃ）のペレットを一軸または二軸押出機を用いて混練する方法。
（３）一軸または二軸押出機を用いて予めペレット化されたプロピレン系重合体を、ポリプロピレン系樹脂（Ｃ）の重合パウダーをペレット化する工程において混練機に定量フィーダーを用いて添加し混練する方法。
好ましくは、予め一軸または二軸押出機を用いて混練されたプロピレン系のペレットを用いる上記（２）または（３）の方法である。
【００７２】
また、必要に応じて、一軸または二軸押出機のダイスにスクリーンパックを装着しても良い。装着するスクリーンパックとして、好ましくは金属繊維焼結フィルターであり、例えば「機械設計（１９８１年３月号第２５巻第３号第１０９〜１１３頁）」に記載されているものである。
混練温度は、通常、１７０〜２５０℃であり、好ましくは１９０〜２４０℃である。
【００７３】
本発明のポリプロピレン系樹脂組成物には、必要に応じて、各種の添加剤を加えても良い。添加剤としては、例えば、酸化防止剤、紫外線吸収剤、滑剤、顔料、帯電防止剤、銅害防止剤、難燃剤、中和剤、発泡剤、可塑剤、造核剤、気泡防止剤、架橋剤等が挙げられる。耐熱性、耐候性、耐酸化安定性を向上させるためには、酸化防止剤または紫外線吸収剤を添加することが好ましい。
【００７４】
これらの添加剤、上記のエラストマー（Ｅ）または上記の無機充填剤（Ｆ）を配合する方法としては、予め溶融混練されペレット化されたポリプロピレン系樹脂組成物と、これらの添加剤、上記のエラストマー（Ｅ）または上記の無機充填剤（Ｆ）を混練することによって配合する方法が挙げられる。
また、ポリプロピレン系樹脂組成物をペレット化する時に、本発明のプロピレン系重合体の重合パウダーまたはポリプロピレン系樹脂（Ｃ）の重合パウダーと、これらの添加剤、上記のエラストマー（Ｅ）または上記の無機充填剤（Ｆ）を混練することによって配合する方法が挙げられる。
【００７５】
本発明の射出成形体は、本発明のポリプロピレン系樹脂組成物からなるものであって、本発明のポリプロピレン系樹脂組成物を公知の射出成形方法によって成形して得られるものである。射出成形体の用途として、好ましくは自動車用射出成形体であり、例えば、ドアートリム、ピラー、インストルメンタルパネル、バンパー等が挙げられる。
【実施例】
【００７６】
以下、実施例および比較例によって本発明を説明するが、本発明はこれら実施例に限定されるものではない。
実施例及び比較例で用いた重合体及び組成物の物性は、以下に示した方法に従って測定した。
【００７７】
（１）極限粘度（単位：ｄｌ／ｇ）
ウベローデ型粘度計を用いて濃度０．１、０．２および０．５ｇ／ｄｌの３点について還元粘度を測定した。極限粘度は、「高分子溶液、高分子実験学１１」（１９８２年共立出版株式会社刊）第４９１頁に記載の計算方法すなわち、還元粘度を濃度に対しプロットし、濃度をゼロに外挿する外挿法によって求めた。テトラリンを溶媒として用いて、温度１３５℃で測定した。
【００７８】
（１−１）ポリプロピレン系樹脂（Ｃ）に用いた結晶性エチレン−プロピレンブロック共重合体の極限粘度
（１−１ａ）プロピレン単独重合体部分（共重合体の第１セグメント）の極限粘度：［η］P
結晶性エチレン−プロピレンブロック共重合体の第１セグメントであるプロピレン単独重合体部分の極限粘度（［η］P）は、その製造時に、第１工程であるプロピレン単独重合体の重合後に重合槽内よりプロピレン単独重合体を取り出し、取り出されたプロピレン単独重合体の［η］Pを測定して求めた。
【００７９】
（１−１ｂ）エチレン−プロピレンランダム共重合体部分（共重合体の第２セグメント）の極限粘度：［η］EP
結晶性エチレン−プロピレンブロック共重合体の第２セグメントであるエチレン−プロピレンランダム共重合体部分の極限粘度（［η］EP）は、プロピレン単独重合体部分の極限粘度（［η］P）と結晶性エチレン−プロピレンブロック共重合体全体の極限粘度（［η］T）をそれぞれ測定し、エチレン−プロピレンランダム共重合体部分の結晶性エチレン−プロピレンブロック共重合体全体に対する重量比率：Ｘを用いて次式から計算により求めた。（結晶性エチレン−プロピレンブロック共重合体全体に対する重量比率（Ｘ）は、下記（２）の測定方法により求めた。）
[η]EP＝[η]T／Ｘ−（１／Ｘ−１）[η]P
[η]P：プロピレン単独重合体部分の極限粘度（ｄｌ／ｇ）
[η]T：結晶性エチレン−プロピレンブロック共重合体全体の極限粘度(ｄｌ／ｇ)
【００８０】
（１−２）プロピレン単独重合体の極限粘度：［η］P
ポリプロピレン系樹脂（Ｃ）またはポリプロピレン系樹脂組成物に用いたプロピレン単独重合体の極限粘度（［η］P）は、プロピレン単独重合体を用いて、上記（１）の方法に従って測定した。
【００８１】
（１−３）プロピレン系重合体の極限粘度
（１−３ａ）プロピレン−エチレンランダム共重合体部分（Ａ）の極限粘度：［η］A
プロピレン系重合体の第１セグメントであるプロピレン−エチレンランダム共重合体部分の極限粘度（［η］A）は、その製造時に、第１工程であるプロピレン−エチレンランダム共重合体の重合後に重合槽内よりプロピレン−エチレンランダム共重合体を取り出し、取り出されたプロピレン−エチレンランダム共重合体の［η］Aを測定して求めた。
【００８２】
（１−３ｂ）プロピレンを主体とする単量体を重合して得られるプロピレン系重合体部分（Ｂ）の極限粘度：［η］B
プロピレンを主体とする単量体を重合して得られるプロピレン系重合体部分（Ｂ）の極限粘度（［η］B）は、プロピレン−エチレンランダム共重合体部分（Ａ）の極限粘度（［η］A）とプロピレン系重合体全体の極限粘度（［η］T）をそれぞれ測定し、プロピレンを主体とする単量体を重合して得られるプロピレン系重合体部分（Ｂ）のプロピレン系重合体全体に対する重量比率（ＸB）を用いて次式から計算により求めた。（プロピレン系重合体全体に対する重量比率（Ｘ）は、プロピレン−エチレンランダム共重合体部分（Ａ）とプロピレン系重合体全体それぞれの単位時間あたりの重合量より求めた。）
[η]B＝[η]T／ＸB−（１／ＸB−１）［η］A
［η］A：プロピレン−エチレンランダム共重合体部分（Ａ）の極限粘度（ｄｌ／ｇ）
[η]T：プロピレン系重合体全体の極限粘度(ｄｌ／ｇ)
【００８３】
（２）エチレン−プロピレンランダム共重合体部分の結晶性エチレン−プロピレンブロック共重合体全体に対する重量比率：Ｘ
エチレン−プロピレンランダム共重合体部分の結晶性エチレン−プロピレンブロック共重合体全体に対する重量比率（Ｘ）はプロピレン単独重合体部分（第１セグメント）と結晶性エチレン−プロピレンブロック共重合体全体の結晶融解熱量をそれぞれ測定し、次式を用いて計算により求めた。結晶融解熱量は、示唆走査型熱分析（ＤＳＣ）により測定した。
Ｘ＝１−（ΔＨf）T／（ΔＨf）P
（ΔＨf）T：ブロック共重合体全体の融解熱量（ｃａｌ／ｇ）
（ΔＨf）P：プロピレン単独重合体部分の融解熱量（ｃａｌ／ｇ）
【００８４】
（３）ポリプロピレン系樹脂（Ｃ）に用いた結晶性エチレン−プロピレンブロック共重合体のエチレン−プロピレンランダム共重合体部分のエチレン含量：（Ｃ2'）EP
結晶性エチレン−プロピレンブロック共重合体のエチレン−プロピレンランダム共重合体部分のエチレン含量（（Ｃ2'）EP）は、赤外線吸収スペクトル法により結晶性エチレン−プロピレンブロック共重合体全体のエチレン含量（（Ｃ2'）T（重量％））を測定し、次式を用いて計算により求めた。
（Ｃ2'）EP＝（Ｃ2'）T／Ｘ
（Ｃ2'）T：ブロック共重合体全体のエチレン含量（重量％）
（Ｃ2'）EP：エチレン−プロピレンランダム共重合体部分のエチレン含量（重量％）
【００８５】
（４）プロピレン−エチレンランダム共重合体部分（Ａ）のエチレン含量（単位：重量％）
高分子ハンドブック（１９９５年、紀伊国屋書店発行）の第６１６頁以降に記載されている方法により、赤外分光法で測定し求めた。
【００８６】
（５）メルトフローレート（ＭＦＲ、単位：ｇ／１０分）
ＪＩＳ−Ｋ−６７５８に規定された方法に従って、測定した。特に断りのない限り、測定温度は２３０℃で、荷重は２．１６ｋｇで測定した。
【００８７】
（６）ダイスウェル
（株）東洋精機製作所製キャピログラフ１Ｂを使用して、下記条件で測定した。
測定温度：２２０℃
Ｌ／Ｄ：４０
せん断速度：２．４３２×１０3ｓｅｃ-1
【００８８】
（７）外観評価用射出成形体の製造
下記（８）〜（１１）の外観評価用の射出成形体である試験片は、次の方法に従って作成した。
射出成形機として、住友重機械工業製  ＮＥＯＭＡＴ５１５／１５０、型締力１５０トン、金型として、１００ｍｍ×４００ｍｍ×３．０ｍｍｔ、平行２点ゲートを用いて、成形温度２００℃で成形を実施し、図１に示した平板成形体を得た。図１において、１及び２は２点ゲート、３はウェルド、４は端面側に発生したフローマークＡ、５は中央部に発生したフローマークＢを表す。
【００８９】
（８）フローマーク外観
前記（７）の方法で作成した平板成形体を用いて、目視によりフローマークを観察した。図１に示したフローマークが発生し始めるゲート端面からの距離（フローマーク発生位置Ａ（端面側の発生位置）、フローマーク発生位置Ｂ（中央部の発生位置）、単位：ｍｍ）と目立ちの程度を観察した。この場合、フローマーク発生位置が長いほど、また目立ちにくいほど、外観性能が良好であることを示す。
【００９０】
（９）ウエルド外観
前記（７）の方法で作成した平板成形体を用いて、目視によりウエルドを観察した。図１に示したウエルドライン長さを観察した。この場合、ウエルドライン長さが短いほど、外観性能が良好であることを示す。
【００９１】
（１０）成形品ブツ外観
前記（７）の方法で作成した平板成形体を用いて、目視によりブツの有無を観察した。
【００９２】
（１１）流動末端でのヒケ（面歪み）外観
前記（７）の方法で作成した平板成形体を用いて、目視によりゲートから離れた流動末端の成形品裏面に生じた凹凸程度を観察した。また、成形品裏面に凹凸（ヒケ）がない状態となる保持圧力（必要充填保圧、単位：ｋｇ／ｃｍＧ）を求めた。この場合、必要充填保圧が小さいほど、外観性能が良好であることを示す。
【００９３】
実施例および比較例で用いた重合体の製造に用いた３種類の固体触媒成分（Ｉ）、（ＩＩ）および（ＩＩＩ）の合成方法を以下に示した。
（１）固体触媒成分（Ｉ）
攪拌機付きの２００ＬＳＵＳ製反応容器を窒素で置換した後、ヘキサン８０Ｌ、テトラブトキシチタン６．５５モル、フタル酸ジイソブチル２．８モル、およびテトラエトキシシラン９８．９モルを投入し均一溶液とした。次に濃度２．１モル／Ｌのブチルマグネシウムクロリドのジイソブチルエーテル溶液５１Ｌを、反応容器内の温度を５℃に保ちながら５時間かけて徐々に滴下した。滴下終了後５℃で１時間、室温でさらに１時間攪拌した後、室温で固液分離し、トルエン７０Ｌで３回洗浄を繰り返した。次いで、スラリー濃度が０．２Ｋｇ／Ｌになるようにトルエン量を調整した後、１０５℃で１時間攪拌した。その後、９５℃まで冷却し、フタル酸ジイソブチル４７．６モル加え、９５℃で３０分間反応を行った。反応後固液分離し、トルエンで２回洗浄を行った。次いで、スラリー濃度が０．４Ｋｇ／Ｌになるようにトルエン量を調節後、フタル酸ジイソブチル３．１モル、ｎ−ジブチルエーテル８．９モル及び四塩化チタン２７４モルを加え、１０５℃で３時間反応を行った。反応終了後、同温度で固液分離した後、同温度でトルエン９０Ｌで２回洗浄を行った。スラリー濃度が０．４Ｋｇ／Ｌになるようにトルエン量を調節後、ｎ−ジブチルエーテル８．９モル及び四塩化チタン１３７モルを加え、１０５℃で１時間反応を行った。反応終了後、同温度で固液分離し同温度でトルエン９０Ｌで３回洗浄を行った後、さらにヘキサン７０Ｌで３回洗浄した後減圧乾燥して固体触媒成分１１．４Ｋｇを得た。固体触媒成分はチタン原子１．８３重量％、フタル酸エステル８．４重量％、エトキシ基０．３０重量％、ブトキシ基０．２０重量％を含有していた。この固体触媒成分を、以下固体触媒成分（Ｉ）と呼ぶ。
【００９４】
（２）固体触媒成分（ＩＩ）
攪拌機付きの２００ＬＳＵＳ製反応容器を窒素で置換した後、ヘキサン８０Ｌ、テトラブトキシチタン６．５５モル、フタル酸ジイソブチル２．８モル、およびテトラエトキシシラン９８．９モルを投入し均一溶液とした。次に濃度２．１モル／Ｌのブチルマグネシウムクロリドのジイソブチルエーテル溶液５１Ｌを、反応容器内の温度を５℃に保ちながら５時間かけて徐々に滴下した。滴下終了後室温でさらに１時間攪拌した後、室温で固液分離し、トルエン７０Ｌで３回洗浄を繰り返した。次いで、スラリー濃度が０．６Ｋｇ／Ｌになるようにトルエンを抜出した後、ｎ−ジブチルエーテル８．９モルと四塩化チタン２７４モルの混合液を加えた後、更にフタル酸クロライドを２０．８モル加え１１０℃で３時間反応を行った。反応終了後、９５℃でトルエンで２回洗浄を行った。次いで、スラリー濃度を０．６Ｋｇ／Ｌに調整した後、フタル酸ジイソブチル３．１３モル、ｎ−ジブチルエーテル８．９モルおよび四塩化チタン１３７モルを加え、１０５℃で１時間反応を行った。反応終了後、同温度で固液分離した後、９５℃でトルエン９０Ｌで２回洗浄を行った。次いで、スラリー濃度を０．６Ｋｇ／Ｌに調整した後、ｎ−ジブチルエーテル８．９モルおよび四塩化チタン１３７モルを加え、９５℃で１時間反応を行った。反応終了後、同温度で固液分離し同温度でトルエン９０Ｌで３回洗浄を行った。次いで、スラリー濃度を０．６Ｋｇ／Ｌに調整した後、ｎ−ジブチルエーテル８．９モルおよび四塩化チタン１３７モルを加え、９５℃で１時間反応を行った。反応終了後、同温度で固液分離し同温度でトルエン９０Ｌで３回洗浄を行った後、さらにヘキサン９０Ｌで３回洗浄した後減圧乾燥して固体触媒成分１１．０Ｋｇを得た。固体触媒成分はチタン原紙１．８９重量％、マグネシウム原子２０重量％、フタル酸エステル８．６重量％、エトキシ基０．０５重量％、ブトキシ基０．２１重量％を含有し、微粉のない良好な粒子性状を有していた。この固体触媒成分を、以下固体触媒成分（ＩＩ）と呼ぶ。
【００９５】
（３）固体触媒成分（ＩＩＩ）
２００リットルの円筒型反応器（直径０．３５ｍの攪拌羽根を３対持つ撹拌機および幅０．０５ｍの邪魔板４枚を備えた直径０．５ｍのもの）を窒素置換し、ヘキサン  ５４リットル、ジイソブチルフタレート  １００ｇ、テトラエトキシシラン  ２０．６ｋｇ及びテトラブトキシチタン  ２．２３ｋｇを投入、撹拌した。次に、前記攪拌混合物に、ブチルマグネシウムクロリドのジブチルエーテル溶液（濃度２．１モル／リットル）５１リットルを反応器内の温度を７℃に保ちながら４時間かけて滴下した。この時の攪拌回転数は１５０ｒｐｍであった。滴下終了後、２０℃で１時間撹拌したあと濾過し、得られた固体について室温下トルエン  ７０リットルでの洗浄を３回実施し、トルエンを加え、固体触媒成分前駆体スラリーを得た。該固体触媒成分前駆体は、Ｔｉ：１．９重量％、ＯＥｔ（エトキシ基）：３５．６重量％、ＯＢｕ（ブトキシ基）：３．５重量％を含有していた。その平均粒径は３９μｍであり、１６μｍ以下の微粉成分量は０．５重量％であった。次いでスラリーの体積が４９．７リットルとなるようにトルエンを抜き出し、８０℃で１時間攪拌し、その後、スラリーを４０℃以下となるように冷却し、攪拌下、テトラクロロチタン  ３０リットルと、ジブチルエーテル  １．１６ｋｇとの混合液を投入、さらにオルトフタル酸クロライド  ４．２３ｋｇを投入した。反応器内の温度を１１０℃として３時間攪拌した後、濾過し、得られた固体について９５℃にてトルエン  ９０リットルでの洗浄を３回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇと、ジイソブチルフタレート  ０．８７ｋｇとの混合液を投入した。反応器内の温度を１０５℃として１時間攪拌した後、濾過し、得られた固体について９５℃にてトルエン  ９０リットルでの洗浄を２回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇとの混合液を投入した。反応器内の温度を１０５℃として１時間攪拌した後、濾過し、得られた固体について９５℃にてトルエン  ９０リットルでの洗浄を２回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇとの混合液を投入した。反応器内の温度を１０５℃として１時間攪拌した後、濾過し、得られた固体について９５℃にてトルエン  ９０リットルでの洗浄を３回、ヘキサン  ９０リットルでの洗浄を２回実施した。得られた固体成分を乾燥し、固体触媒成分を得た。該固体触媒成分は、Ｔｉ：２．１重量％、フタル酸エステル成分：１０．８重量％を含有していた。この固体触媒成分を、以下固体触媒成分（ＩＩＩ）と呼ぶ。
【００９６】
〔重合体の重合〕
（１）プロピレン単独重合体（ＨＰＰ）の重合
（１−１）ＨＰＰ−１の重合
（１−１ａ）予備重合
ＳＵＳ製３Ｌ攪拌機付きオートクレーブにおいて、充分に脱水，脱気したヘキサンにトリエチルアルミニウム（以下ＴＥＡと略す）２５ｍｍｏｌ／Ｌ、電子供与体成分としてシクロヘキシルエチルジメトキシシラン（以下ＣＨＥＤＭＳと略す）をＣＨＥＤＭＳ／ＴＥＡ＝０．１（ｍｏｌ／ｍｏｌ）および固体触媒成分（Ｉ）を１５ｇ／Ｌを添加し、１５℃以下の温度を保持しながらプロピレンを固体触媒当たり２．５ｇ／ｇに達するまで連続的に供給し予備重合を実施した。得られた予備重合体スラリーは１２０ＬのＳＵＳ製攪拌機付きの希釈槽へ移送し充分に精製された液状ブタンを加えて希釈し１０℃以下の温度で保存した。
【００９７】
（１−１ｂ）本重合
内容積１ｍ3の攪拌機付き流動床反応器において、重合温度８０℃、重合圧力１．８ＭＰａ−Ｇ、気相部の水素濃度を対プロピレン比で２１．５ｖｏｌ％を保持するようにプロピレンと水素を供給し、ＴＥＡを３３ｍｍｏｌ／ｈ、ＣＨＥＤＭＳを３．３ｍｍｏｌ／ｈおよび（１−１ａ）で作成した予備重合体スラリーを固体触媒成分として１．２４ｇ／ｈを連続的に供給して連続の気相重合を行い、１９．６Ｋｇ／ｈの重合体を得た。得られたポリマーの極限粘度［η］Pは０．７０ｄｌ／ｇであった。
【００９８】
（１−２）ＨＰＰ−２の重合
（１−２ａ）予備重合
固体触媒成分を固体触媒成分（ＩＩＩ）とし、電子供与体化合物をｔ-ブチル-ｎ-プロピルジメトキシシラン（以下ｔＢｕｎＰｒＤＭＳと略す。）とした以外は、ＨＰＰ−１と同様の方法で実施した。
（１−２ｂ）本重合
本重合における電子供与体化合物をｔＢｕｎＰｒＤＭＳとし、気相部の水素濃度と固体触媒成分の供給量を、表１に示した重合体が得られるように調整した以外はＨＰＰ−１と同様の方法で実施した。得られた重合体の分析結果を表１に示した。
【００９９】
（１−３）ＨＰＰ−３の重合
気相部の水素濃度と固体触媒成分の供給量を、表１に示した重合体が得られるように調整した以外はＨＰＰ−１と同様の方法で実施した。得られた重合体の分析結果を表１に示した。
【０１００】
（２）プロピレン−エチレンブロック共重合体（ＢＣＰＰ）の重合
（２−１）ＢＣＰＰ−１の重合
（２−１ａ）予備重合
固体触媒成分を固体触媒成分（ＩＩＩ）とし、電子供与体化合物をｔ-ブチル-ｎ-プロピルジメトキシシラン（以下ｔＢｕｎＰｒＤＭＳと略す。）とした以外は、ＨＰＰ−１と同様の方法で実施した。
（２−１ｂ）本重合
内容積１ｍ3の攪拌機付き流動床気相反応器を２槽直列に配置し、第１槽目においてプロピレン重合体部分を重合後、生成ポリマーを失活することなく第２槽目に移送し、第２槽目においてプロピレン−エチレン共重合体部分を連続的に気相重合する方法で実施した。前段第１槽目において、重合温度８０℃、重合圧力１．８ＭＰａ-G、気相部の水素濃度を対プロピレン比で１８．８ｖｏｌ％を保持するようにプロピレンおよび水素を供給した条件下、ＴＥＡを４３ｍｍｏｌ／ｈ、ｔＢｕｎＰｒＤＭＳを６．８ｍｍｏｌ／ｈおよび（２−１ａ）で作成した予備重合体スラリーを固体触媒成分として１．１３ｇ／ｈ供給し連続重合を行い、１５．３Ｋｇ／ｈのポリマーが得られ、ポリマーの極限粘度［η］Pは０．７９ｄｌ／ｇであった。排出された生成ポリマーは失活することなく後段第２槽目に連続的に供給した。後段第２層目は重合温度６５℃、重合圧力１．４ＭＰａ-G、気相部の水素濃度を対モノマー(プロピレ＋エチレン)比で９．８ｖｏｌ％、エチレン濃度を対プロピレン比で５０ｖｏｌ％を保持するようにプロピレン、エチレンおよび水素を連続的に供給した条件下で連続重合を継続し、２２．１Ｋｇ／ｈのポリマーが得られた。得られたポリマーの極限粘度［η］Tは１．１２ｄｌ／ｇであり、後段部での重合体含量（ＥＰ含量）は３１重量％であったので、後段部（ＥＰ部）で生成したポリマーの極限粘度［η］EPは１．９ｄｌ／ｇであった。又、ＥＰ部でのエチレン含量は４１重量％であった。
【０１０１】
（２−２）ＢＣＰＰ−２〜ＢＣＰＰ−４の重合
気相部の水素濃度とエチレン濃度、及び、固体触媒成分の供給量を、表１に示した重合体が得られるように調整した以外は、ＢＣＰＰ−１と同様の方法で実施し、表１に示した重合体を得た。得られた重合体の分析結果を表１に示した。
【０１０２】
表１に示した［η］P、［η］EP、ＥＰ中のエチレン含量及びＥＰ含量は、それぞれ、上述の重合により得られたプロピレン単独重合体（ＨＰＰ−１〜ＨＰＰ−３）およびプロピレン−エチレンブロック共重合体（ＢＣＰＰ−１〜ＢＣＰＰ−４）のパウダーの分析値である。
【０１０３】
（３）プロピレン系重合体（ＨＭＳ）の製造
（３−１）ＨＭＳ―１の製造
（３−１ａ）予備重合
ＳＵＳ製３Ｌ攪拌機付きオートクレーブにおいて、充分に脱水，脱気したヘキサンにトリエチルアルミニウム（以下ＴＥＡと略す）３５ｍｍｏｌ／Ｌ、電子供与体成分としてｔ-ブチル-ｎ-プロピルジメトキシシラン（以下ｔＢｕｎＰｒＤＭＳと略す。）をｔＢｕｎＰｒＤＭＳ／ＴＥＡ＝０．１５（ｍｏｌ／ｍｏｌ）および固体触媒成分（Ｉ）を１４．７ｇ／Ｌを添加し、１５℃以下の温度を保持しながらプロピレンを固体触媒当たり１．０ｇ／ｇに達するまで連続的に供給し予備重合を実施した。得られた予備重合体スラリーは１２０ＬＳＵＳ製攪拌機付きの希釈槽へ移送し充分に精製された液状ブタンを加えて希釈し１０℃以下の温度で保存した。
【０１０４】
（３−２ｂ）本重合
３００ＬＳＵＳ製攪拌機付き重合槽において、重合温度６０℃、スラリー量９５Ｌを維持するように液化プロピレンを４５Ｋｇ／ｈ供給し、更に気相部のエチレン濃度を対プロピレン比でを２．７ｖｏｌ％を保持するようにエチレンを供給し、ＴＥＡを２．６ｍｍｏｌ／ｈ、ｔＢｕｎＰｒＤＭＳを０．４ｍｍｏｌ／ｈおよび上記（３−９ａ）で作成した予備重合体スラリーを固体触媒成分として１．１ｇ／ｈ供給し、実質的に水素の不存在下でプロピレン−エチレンの連続共重合を行い、１．２Ｋｇ／ｈの重合体を得た。得られた重合体は失活することなく第２槽目に連続的に移送した。第２槽目は内容積１ｍ3のＳＵＳ製攪拌機付き流動床気相反応器において、重合温度６５℃、重合圧力１．８ＭＰa−Ｇおよび気相部のエチレン濃度を対プロピレン比で７．４ｖｏｌ％を保持するように、プロピレンとエチレンを連続的に供給し、水素の実質的に不存在下で第１槽目より移送された固体触媒成分含有重合体で連続気相重合を継続し、１３．５４Ｋｇ／ｈの重合体を得た。得られたポリマーがプロピレン―エチレンランダム共重合体成分（Ａ）に相当し、その極限粘度［η］Aは１２．１ｄｌ／ｇであり、エチレン含量は１１．６重量％であった。次いで、得られた重合体は失活することなく第３槽目に連続的に移送した。第３槽目は内容積１ｍ3のＳＵＳ製攪拌機付き気相流動床反応器において、重合温度７５℃、重合圧力１．４ＭＰａ−Ｇおよび気相部の水素濃度を対プロピレ比で１８ｖｏｌ％に保持するようにプロピレンおよび水素を連続的に供給し、第２槽目より供給された固体触媒成分を含有する重合体でプロピレンの連続気相重合を継続する事により２６．５Ｋｇ／ｈの重合体を得た。得られた重合体がＨＭＳ−1であり、本願のプロピレン系重合体に相当し、その重合体の極限粘度［η］は６．６ｄｌ／ｇであった。以上の結果から、第１槽目＋第２槽目の重合量と第３槽目の重合体比は５１：４９であり、第３槽目で重合された重合体の極限粘度［η］は０．９３ｄｌ／ｇと求められた。分析結果を表２に示した。
【０１０５】
（３−２）ＨＭＳ―２の製造
（３−２ａ）予備重合
ＳＵＳ製３Ｌ攪拌機付きオートクレーブにおいて、充分に脱水，脱気したヘキサンにトリエチルアルミニウム（以下ＴＥＡと略す）２０ｍｍｏｌ／Ｌ、電子供与体成分としてｔ-ブチル-ｎ-プロピルジメトキシシラン（以下ｔＢｕｎＰｒＤＭＳと略す。）をｔＢｕｎＰｒＤＭＳ／ＴＥＡ＝０．０５（ｍｏｌ／ｍｏｌ）および固体触媒成分（ＩＩ）を５．０４ｇ／Ｌを添加し、１５℃以下の温度を保持しながらプロピレンを固体触媒当たり２．５ｇ／ｇに達するまで連続的に供給し予備重合を実施した。得られた予備重合体スラリーは１２０ＬのＳＵＳ製攪拌機付きの希釈槽へ移送し充分に精製された液状ブタンを加えて希釈し１０℃以下の温度で保存した。
【０１０６】
（３−２ｂ）本重合
内容積１ｍ3の攪拌機付き流動床気相反応器を２槽直列に配置し、連続的に気相重合する方法で実施した。前段第１槽目において、重合温度６５℃、重合圧力１．８ＭＰａ−Ｇ、実質的に水素の不存在下でエチレン濃度を対プロピレ比で５．０ｖｏｌ％を保持するようにプロピレンとエチレンを連続的に供給した条件下にＴＥＡを１．６ｍｍｏｌ／ｈ、ｔＢｕｎＰｒＤＭＳを０．０８ｍｍｏｌ／ｈおよび（２−１ａ）で作成した予備重合体スラリーを固体触媒成分として０．４１ｇ／ｈ供給し連続重合を行い、８．８Ｋｇ／ｈの重合体が得られた。得られたポリマーがプロピレン―エチレンランダム共重合体成分（Ａ）に相当し、その極限粘度［η］Aは１０．３ｄｌ／ｇであり、エチレン含量は１０．６重量％であった。次いで、得られた重合体は失活することなく後段第２槽目に連続的に供給した。後段第２層目は重合温度８０℃、重合圧力１．４ＭＰａ−Ｇおよび気相部の水素濃度を対プロピレ比で１５．２ｖｏｌ％に保持するようにプロピレンおよび水素を連続的に供給した条件下に、第1槽目より供給された固体触媒成分を含有する重合体でプロピレンの連続気相重合を継続する事により１３．５Ｋｇ／ｈの重合体を得た。得られた重合体がＨＭＳ−２であり、本願のプロピレン系重合体に相当し、その重合体の極限粘度［η］は７．０ｄｌ／ｇであった。以上の結果から、第１槽目の重合量と第３槽目の重合体比は６５：３５であり、第２槽目で重合された重合体の極限粘度［η］は０．９１ｄｌ／ｇと求められた。
【０１０７】
（３−３）ＨＭＳ−３の重合
本重合における、第１槽目、第２槽目の気相部のエチレン濃度および固体触媒成分の供給量および第３槽目の気相部水素濃度を変更した以外はＨＭＳ−１と同様の方法で実施し、ＨＭＳ−３を得た。第２槽目までに生成した重合体がプロピレン―エチレンランダム共重合体成分（Ａ）に相当し、その極限粘度［η］は７．８ｄｌ／ｇ、エチレン含量は２．８重量％であり、第１槽目＋第２槽目の重合量と第３槽目の重合量の比は７２：２８で有り、第３槽目で重合された重合体の極限粘度０．９ｄｌ／ｇである重合体を得た。
【０１０８】
表２に示したＭＦＲは、得られた重合体を２０ｍｍφ単軸押し出し機（２２０℃、スクリーンパック：１００メッシュ）を用いてパウダー１００重量部に、安定剤としてステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学製）０．０５重量部、ビス（２，４−ジ−ｔ−ブチルフェニル）ペンタエリスリトールジフォスファイト（ウルトラノックスＵ６２６、ＧＥスペシャリティーケミカルズ製）０．０５重量部を添加し造粒したペレットＭＦＲである。また表２に示したブツ数は上記ペレットをＴダイ押し出し機を用いて加工したフィルムのブツ数である。
【０１０９】
実施例１
プロピレン単独重合体パウダー（ＨＰＰ−１）１２重量％とプロピレン−エチレンブロック共重合体パウダー（ＢＣＰＰ―１）８２重量％からなる樹脂組成物１００重量部に対して、安定剤としてステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学製）０．０５重量部、ビス（２，４−ジ−ｔ−ブチルフェニル）ペンタエリスリトールジフォスファイト（ウルトラノックスＵ６２６、ＧＥスペシャリティーケミカルズ製）０．０５重量部を添加しドライブレンドした後、４０ｍｍφ単軸押し出し機（２２０℃）で造粒し、ポリプロピレン系樹脂（Ｃ１）を作成した。
【０１１０】
このポリプロピレン系樹脂（Ｃ１）６９重量％、プロピレン系重合体（ＨＭＳ―１）ペレット２．０重量％、エラストマー（Ｅ）としてエチレン−ブテン−１ランダム共重合体（三井化学社製、商品名：タフマーＡ４０５０）１２重量％、無機充填材（Ｆ）として平均粒子径２．７μｍのタルク（林化成社製、商品名：ＭＷＨＳＴ）１７重量％からなる樹脂組成物１００重量部に対して、ポリプロピレン系樹脂（Ｃ１）に用いた安定剤と同じ安定剤を同じ配合量で添加し、顔料マスターバッチ（大日精化社製、商品名：ＰＰＭ８Ｑ３４６１）２．０重量部を添加しタンブラーで均一に予備混合した後、二軸混練押出機（テクノベル社製ＫＺＷ３１−３０）を用いて、２３０℃、スクリュー回転数を３００ｒｐｍで混練押出して、ポリプロピレン系樹脂組成物を製造した。
表３に各成分の配合割合と造粒して得られたポリプロピレン系樹脂組成物のＭＦＲ、ダイスウェル、フローマーク外観及び成形性の指標として必要充填保圧の評価結果を示した。
【０１１１】
実施例２
ポリプロピレン系樹脂（Ｃ１）の替わりにポリプロピレン系樹脂（Ｃ２）を用いた以外は表３に示した各成分の配合割合で、実施例１と同様の方法でドライブレンドした後、造粒してポリプロピレン系樹脂組成物を得た。ＭＦＲ、ダイスウェル、フローマーク外観及び成形性の指標として必要充填保圧の評価結果を表３に示した。
ポリプロピレン系樹脂（Ｃ２）はプロピレン単独重合体パウダー（ＨＰＰ−１）７重量％とプロピレン−エチレンブロック共重合体パウダー（ＢＣＰＰ―２）９３重量％からなる樹脂組成物１００重量部に対して、ポリプロピレン系樹脂（Ｃ１）に用いた安定剤と同じ安定剤を同じ配合量で添加し、同様の方法でドライブレンドした後、造粒して得た。
【０１１２】
比較例１〜２
プロピレン系重合体（ＨＭＳ―１）の替わりにプロピレン系重合体（ＨＭＳ―３）を用い、表３に示した各成分の配合割合とした以外は、実施例１または実施例２と同様の方法でドライブレンドした後、造粒してポリプロピレン系樹脂組成物を得た。ＭＦＲ、ダイスウェル、フローマーク外観及び成形性の指標として必要充填保圧の評価結果を表３に示した。
【０１１３】
実施例３
ポリプロピレン系樹脂（Ｃ３）７２．５重量％、プロピレン系重合体（ＨＭＳ―１）ペレット２．５重量％、プロピレン単独重合体（ＨＰＰ−３）５重量％、エラストマー（Ｅ）としてエチレン−ブテン−１ランダム共重合体（三井化学社製、商品名：タフマーＡ４０５０）１０重量％、無機充填材（Ｈ）として平均粒子径２．５μｍのタルク（林化成社製、商品名：ＭＷＨＳＴ）１０重量％からなる樹脂組成物１００重量部に対して、ポリプロピレン系樹脂（Ｃ１）に用いた安定剤と同じ安定剤を同じ配合量で添加し、顔料マスターバッチ（大日精化社製、商品名：ＰＰＭ８Ｑ３４６１）２．０重量部を添加しタンブラーで均一に予備混合した後、４０ｍｍφ単軸押し出し機（２２０℃、ダルメージタイプスクリュー、スクリーンパック：日本精線製金属繊維焼結フィルターＮＦ１５Ｎ）を用いて混練押出して、ポリプロピレン系樹脂組成物を製造した。
ポリプロピレン系樹脂（Ｃ３）はプロピレン単独重合体パウダー（ＨＰＰ−１）２３重量％とプロピレン−エチレンブロック共重合体パウダー（ＢＣＰＰ―３）７０重量％及び、エチレン−プロピレン共重合体（三井化学社製、商品名：タフマーＳ４０３０）７重量％、からなる樹脂組成物１００重量部に対して、ポリプロピレン系樹脂（Ｃ１）に用いた安定剤と同じ安定剤を同じ配合量で添加し、同様の方法でドライブレンドした後、造粒して得た。
表４に各成分の配合割合と造粒して得られたポリプロピレン系樹脂組成物のＭＦＲ、ダイスウェル、フローマーク外観及びウエルドライン長さ、成形性の指標として成形品のヒケレベルの評価結果を示した。
【０１１４】
実施例４
プロピレン系重合体（ＨＭＳ―１）に替わりにプロピレン系重合体（ＨＭＳ―２）を用い、表４に示した各成分の配合割合とした以外は、実施例３と同様の方法でドライブレンドした後、造粒してポリプロピレン系樹脂組成物を得た。表４にＭＦＲ、ダイスウェル、フローマーク外観及びウエルドライン長さ、成形性の指標として成形品のヒケレベルの評価結果を示した。
【０１１５】
実施例５
ポリプロピレン系樹脂（Ｃ１）の替わりにポリプロピレン系樹脂（Ｃ４）を用いた以外は、表４に示した各成分の配合割合で、実施例３と同様の方法でドライブレンドした後、造粒してポリプロピレン系樹脂組成物を得た。表４にＭＦＲ、ダイスウェル、フローマーク外観及びウエルドライン長さ、成形性の指標として成形品のヒケレベルの評価結果を示した。
ポリプロピレン系樹脂（Ｃ４）はプロピレン単独重合体パウダー（ＨＰＰ−２）２０重量％とプロピレン−エチレンブロック共重合体パウダー（ＢＣＰＰ―４）８０重量％からなる樹脂組成物１００重量部に対して、ポリプロピレン系樹脂（Ｃ１）に用いた安定剤と同じ安定剤を同じ配合量で添加し、同様の方法でドライブレンドした後、造粒して得た。
【０１１６】
比較例３
プロピレン系重合体（ＨＭＳ―１）の替わりにプロピレン系重合体（ＨＭＳ―３）を用いた以外は、表４に示した各成分の配合割合で、実施例３と同様の方法でドライブレンドした後、造粒してポリプロピレン系樹脂組成物を得た。ＭＦＲ、ダイスウェル、フローマーク外観及びウエルドライン長さ、成形性の指標として成形品のヒケレベルの評価結果を表４に示した。
【０１１７】
【表１】
2005146160.tif 000002
【０１１８】
【表２】
2005146160.tif 000003
【０１１９】
【表３】
2005146160.tif 000004
＊１）フローマークの目視による目立ち易さ
○：フローマークが目立たなかった。
△：フローマークがやや目立った。
×：フローマークが目立った。
【０１２０】
【表４】
2005146160.tif 000005
＊１）フローマークの目立ち易さ
◎：フローマークがほとんどなかった。
○：フローマークが目立たなかった。
△：フローマークがやや目立った。
×：フローマークが目立った。
＊２）成形品裏面の凹凸程度
○：ほとんどヒケがなかった。
△：流動末端にややヒケがあった。
×：ほぼ全面にヒケがあった。
＊３）成形品ブツ外観目視
○：ブツの存在は確認されなかった。
×：ブツの存在が確認された。
【０１２１】
本発明の要件を満足する実施例１〜５は、成形体にした場合、フローマークの発生が起こりにくく、即ち、ダイスウェルが高く、フローマークとウエルド外観のバランスにも優れ、かつ成形品表面にヒケ（面歪み）が生じにくく射出充填性に優れ、ブツの発生が少なく外観に優れたものであることが分かる。
【０１２２】
これに対して、比較例１〜３はプロピレン−エチレンランダム共重合体成分（Ａ）のエチレン含有量が本発明の要件を満足しないため、フローマークの目立ちを防止する効果と成形品表面のヒケ（面歪み）を防止する効果が不十分であることが分かる。
【図面の簡単な説明】
【０１２３】
【図１】外観を評価するための平板成形体の平面図を示す。
【符号の説明】
【０１２４】
１  ゲート１
２  ゲート２
３  ウエルド
４  フローマークＡ
５  フローマークＢ
【図１】
2005146160.tif 000006